따라서 본 발명 의 일 실시 예 에서 는 연속 소둔 을 500 ~ 900 ℃ 의 온도 범위 에서 행하 는 것 이 바람직 하 다 . 연속 소둔 의 온도 가 500 ℃ 미만 의 경우 에 는 재결정 이 완료 되 지 않 아 목표 로 하 는 연성 값 을 확보 할 수 없 게 된다 . 그리고 연속 소둔 의 온도 가 900 ℃ 를 초과 할 경우 에 는 재 결정립 이 조대 화 하 게 되 어 강판 의 강도 가 저하 되 게 된다 .